(57)【特許請求の範囲】
【請求項１】
合金鋼の酸洗浄での脱スケールを促進する脱スケール促進添加剤であって、次亜リン酸またはその塩から選ばれる少なくとも１種からなることを特徴とする脱スケール促進添加剤。
【請求項２】
酸洗浄液および請求項１に記載の脱スケール促進添加剤を含有することを特徴とする酸洗浄液組成物。
【請求項３】
前記次亜リン酸またはその塩から選ばれる少なくとも１種が、合計で１〜１０００ｐｐｍ含有されることを特徴とする請求項２記載の酸洗浄液組成物。
【請求項４】
前記酸洗浄液が、塩酸洗浄液または硫酸洗浄液である請求項２または３に記載の酸洗浄液組成物。
【請求項５】
前記酸洗浄液が、クエン酸、ギ酸、グリコール酸またはマロン酸から選択される１種以上の有機酸洗浄液である請求項２または３に記載の酸洗浄液組成物。
【請求項６】
前記合金鋼が、合金元素としてＳｉ，ＭｎおよびＣｒを合計で０．３〜１０ｗｔ％含むことを特徴とする請求項２〜５のいずれか１項に記載の酸洗浄液組成物。
【請求項７】
請求項２に記載の酸洗浄液組成物と、合金鋼とを接触させて、脱スケールを行うことを特徴とする酸洗浄方法。
【請求項８】
前記次亜リン酸またはその塩から選ばれる少なくとも１種が、合計で１〜１０００ｐｐｍ含まれる酸洗浄液組成物を用いることを特徴とする請求項７に記載の酸洗浄方法。
【請求項９】
前記酸洗浄液が塩酸洗浄液または硫酸洗浄液である請求項７または８に記載の酸洗浄方法。
【請求項１０】
前記合金鋼が、合金元素としてＳｉ，ＭｎおよびＣｒを合計で０．３〜１０ｗｔ％含むことを特徴とする請求項７〜９のいずれか１項に記載の酸洗浄方法。
【発明の詳細な説明】
【技術分野】
【０００１】
本発明は、合金鋼の脱スケール促進添加剤、これを含有する酸洗浄液組成物および酸洗浄方法に関する。
【背景技術】
【０００２】
鋼材は、スラブに熱間圧延、冷間圧延を施して所望の製品厚さまで加工した後、鋼材の組織制御のために連続焼鈍ラインにて、焼鈍、焼き入れ処理を施すことが一般的である。
【０００３】
熱間圧延鋼板などの金属の熱延材料や熱処理を施した金属材料表面には、一般にミルスケール等の酸化物皮膜が付着しており、メッキや冷延等の後工程に供するためにこの酸化物皮膜を除去する必要がある。
【０００４】
これら金属表面に付着しているスケールの除去には、塩酸、硫酸、リン酸、スルファミン酸、硝酸、フッ酸のような無機酸、これらの無機酸の混合物、シュウ酸、クエン酸などの有機酸などによる酸洗が行われている。
【０００５】
しかしながら、強固に付着した酸化物皮膜やスケールは、除去しがたく、これを酸洗で完全に除去するにはかなり長時間の酸洗時間が必要になる。
【０００６】
従来これらの問題点の解決に当たって界面活性剤を添加する方法（特許文献１）、酸化剤と腐食抑制剤を添加する方法（特許文献２）、あるいは還元剤を添加する方法（特許文献３）などが提案されている。さらに有機硫黄化合物を添加する方法（特許文献４）が提案されている。
【０００７】
一方、近年、家電製品、建材、自動車等の軽量化の目的で、高い強度と、優れた延性や加工性とを示す鋼材の需要が急増している。このような用途には、Ｓｉ、Ｍｎ、Ｃｒなどを比較的多く含有させた低合金鋼材が使用されている。
【０００８】
このような低合金鋼では、通常の鋼の場合に比べ、熱処理等により生ずるスケールが、さらに強固なものとなり、著しく酸洗速度が低下する。したがって、これら特許文献に記載されている方法では十分対応できない。
【０００９】
また、比較的効果のあるメルカプト基含有の有機硫黄化合物では、もう一つの問題として、酸洗中にこれらの化合物が一部分解して硫化水素を生じ、環境に対し著しい悪影響を与え、場合により黒変など鋼材の品質を劣化させることが挙げられる。これを防ぐ方法としては、発生する硫化水素を補捉する硫化水素捕捉成分を含有させる方法（特許文献５）が提案されている。しかしながらこのような補捉成分は時間と共に効果が低下し、十分ではない。
【先行技術文献】
【特許文献】
【００１０】
【特許文献１】特開昭５７−１９８２７３号公報
【特許文献２】特開昭６３−２０３７８０号公報
【特許文献３】特開昭４７−３４１２２号公報
【特許文献４】特開平５−３３１７１号公報
【特許文献５】特開２００６−１８３１１６号公報
【発明の開示】
【発明が解決しようとする課題】
【００１１】
本発明の目的は、Ｓｉ、Ｍｎ、Ｃｒなどの合金元素の含有量が比較的多い合金鋼においても脱スケールを速やかに行うことのでき、しかも硫化水素などの有害ガスの発生が全くなく鋼材の変色なども生じない硫黄を含まない化合物による脱スケール促進添加剤を提供し、これを用いた酸洗浄液組成物および酸洗浄方法を提供することにある。
【課題を解決するための手段】
【００１２】
本発明は、合金鋼の酸洗浄での脱スケールを促進する脱スケール促進添加剤であって、次亜リン酸またはその塩から選ばれる少なくとも１種からなることを特徴とする脱スケール促進添加剤である。
【００１３】
さらに本発明は、酸洗浄液および前記脱スケール促進添加剤を含有することを特徴とする酸洗浄液組成物である。
【００１４】
また本発明は、前記次亜リン酸またはその塩から選ばれる少なくとも１種を合計で１〜１０００ｐｐｍ含有することを特徴とする酸洗浄液組成物である。  
【００１５】
また本発明は、前記酸洗浄液が、塩酸洗浄液または硫酸洗浄液である酸洗浄液組成物である。
【００１６】
また本発明は、前記酸洗浄液が、クエン酸、ギ酸、グリコール酸またはマロン酸から選択される１種以上の有機酸洗浄液である酸洗浄液組成物である。
【００１７】
また本発明は、前記合金鋼が、合金元素としてＳｉ，ＭｎおよびＣｒを合計で０．３〜１０ｗｔ％含むことを特徴とする酸洗浄液組成物である。
【００１８】
さらにまた本発明は、前記酸洗浄液組成物と、合金鋼とを接触させて脱スケールを行うことを特徴とする酸洗浄方法である。
【００１９】
また本発明は、前記次亜リン酸またはその塩から選ばれる少なくとも１種が合計で１〜１０００ｐｐｍ含まれる酸洗浄液組成物を用いることを特徴とする酸洗浄方法である。  
【００２０】
前記酸洗浄液組成物における酸洗浄液が、塩酸洗浄液または硫酸洗浄液である酸洗浄方法である。
また本発明は、前記合金鋼が、合金元素としてＳｉ，ＭｎおよびＣｒを合計で０．３〜１０ｗｔ％含むことを特徴とする酸洗浄方法である。
【発明の効果】
【００２１】
本発明によると、次亜リン酸またはその塩から選ばれる少なくとも１種からなる脱スケール促進剤を、酸洗浄液に添加し、合金鋼の脱スケールを行うことにより、脱スケール速度を速め、硫化水素などの発生が全くなく、環境への悪影響がなく、鋼材の黒変などの変色のない酸洗浄液組成物および洗浄方法を提供することができる。
【発明を実施するための最良の形態】
【００２２】
本発明は、合金鋼の表面に形成された酸化皮膜であるスケールを除去するための、次亜リン酸またはその塩から選ばれる少なくとも１種を含有する脱スケール促進添加剤であり、これら脱スケール促進添加剤を用いた酸洗浄液組成物および酸洗浄方法である。
【００２３】
本発明の脱スケール促進添加物は、次亜リン酸またはその塩から選ばれる少なくとも１種（以下、個々の化合物を添加剤成分ということがある）を含有する。
本発明の脱スケール促進添加剤（以下、添加剤ということがある）において、前記添加剤成分は、それぞれ１種類を含有していてもよく、２種以上を含有していてもよい。
【００２４】
前記次亜リン酸またはその塩としては、無機アルカリとの塩あるいは有機アルカリとの塩があげられ、無機アルカリ塩としては、ナトリウム塩、カリウム塩などのアルカリ金属塩、カルシウム塩、マグネシウム塩などのアルカリ土類金属塩、アンモニウム塩などがあげられる。また、有機アルカリとの塩としては、モノメチルアンモニウム塩、ジメチルアンモニウム塩、トリメチルアンモニウム塩などを挙げることができる。
【００２５】
本発明の脱スケール促進添加物が、前記次亜リン酸と、その塩との２種類を含有する場合には、その比率はどのような比率であってもよく異なる塩の組合せであっても好適に使用することができる。
【００２６】
本発明の脱スケール促進添加剤は、前記成分以外に、水、ジエチレングリコールモノエチルエーテル、ジエチレングリコールモノブチルエーテルなどの媒体を含んでいてもよく、これら媒体の含有量は、添加剤全体に対して、０．１〜９９．９９％であるのが好ましい。
【００２７】
本発明の添加剤は、前記添加剤成分の１種以上を、媒体と適宜、公知の手段で混合することにより、製造することができる。混合温度は、冷却〜加温下に実施することができ、混合の順序も特に制限されない。
【００２８】
本発明の酸洗浄液組成物（以下、組成物ということがある）は、酸洗浄液に、添加剤として、次亜リン酸またはその塩の少なくとも１種を含有する。
【００２９】
洗浄液組成物は、前記添加剤成分が次亜リン酸が、遊離化合物として、合計で酸洗浄液１Ｌに対し、１〜１０００ｐｐｍ、好ましくは、１０〜５００ｐｐｍ含有された組成物である。
【００３０】
本発明の洗浄液組成物において、前記添加剤成分の含有量が、１ｐｐｍ未満では、脱スケール促進の効果は認められない。また１０００ｐｐｍを超えてもその効果はほとんど増加しない。
【００３１】
本発明の洗浄液組成物における酸洗浄液は、通常、無機酸または有機酸が使用されるが、無機酸については、塩酸洗浄液または硫酸洗浄液が好ましい。また有機酸については、クエン酸、ギ酸、グリコール酸またはマロン酸から選択される１種以上の有機酸洗浄液が好ましい。
【００３２】
また、酸洗浄液は、酸の濃度が１０ｇ／Ｌ以上３５０ｇ／Ｌ以下であり、好ましくは、２０ｇ／Ｌ以上２００ｇ／Ｌ以下である。１０ｇ／Ｌ未満では、脱スケール時間が非常に長くなり、また、３５０ｇ／Ｌを超えてもスケールの溶解度が小さくなり、脱スケール速度が急激に遅くなり、経済的に非効率である。
【００３３】
前記酸洗浄液は、塩酸洗浄液および硫酸洗浄液のいずれであっても、前記濃度範囲で使用することができる。
【００３４】
また有機酸洗浄液の場合は、クエン酸、ギ酸、グリコール酸またはマロン酸から選択される１種以上の濃度が、１０ｇ／Ｌ以上２００ｇ／Ｌ以下であり、好ましくは、３０ｇ／Ｌ以上１５０ｇ／Ｌ以下である。１０ｇ／Ｌ未満では、脱スケール時間が非常に長くなり、また、２００ｇ／Ｌを超えてもスケールの溶解度が小さくなり、脱スケール速度が急激に遅くなり、経済的に非効率である。
【００３５】
前記酸洗浄液組成物は、必要に応じ、さらに酸洗浄時の鋼材表面の腐食を抑制する腐食抑制剤を含んでいてもよい。腐食抑制剤としては、入手可能な市販の腐食抑制剤を用いることができ、前記脱スケール促進剤と不都合な相互作用を示さないものであればよい。
【００３６】
たとえば酸洗浄液として塩酸洗浄液を用いる場合は、イビットＮｏ．７１１ＮＨ−２（商品名、朝日化学工業株式会社製）、硫酸洗浄液を用いる場合は、イビットＮｏ．６００ＬＴ２（商品名、朝日化学工業株式会社製）などが好適である。また有機酸を用いる場合は、イビットＮｏ．３０ＡＲ（商品名、朝日化学工業株式会社製）などが好適である。
【００３７】
本発明の組成物は、前記酸洗浄液、添加剤および必要に応じて腐食抑制剤を、適宜、公知の手段で混合することにより、製造することができる。混合温度は、冷却〜加温下に実施することができ、混合の順序も特に制限されない。
【００３８】
本発明において、合金鋼の酸洗浄は、合金鋼と、本願発明の組成物とを、接触させることにより実施することができる。
【００３９】
酸洗浄液組成物と合金鋼とを接触させる方法としては、合金鋼を酸洗浄液組成物に浸漬する方法、酸洗浄液組成物を合金鋼にスプレーする方法、合金鋼を酸洗浄液組成物でシャワーリングする方法などを挙げることができるが、これ以外に公知の他の方法であっても良い。
【００４０】
また適用できる具体的なプロセスとしては、熱間圧延処理後の合金鋼の鋼帯に対して行う連続酸洗プロセス、ボイラーなどの装置内に酸洗浄液を導入して現場で洗浄を行う酸洗浄プロセス、グレーチング材などを直接酸洗液に浸漬して洗浄を行うバッチ酸洗浄プロセスなどを挙げることができる。
【００４１】
適用される鋼材としては、Ｃｒ、Ｓｉ、Ｍｎが合計で０．３〜１０ｗｔ％、好ましくは、０．５〜１０ｗｔ％、さらに好ましくは１〜１０ｗｔ％含む合金鋼を挙げることができ、具体的には、炭素鋼にＣｒを数％添加した組成を持つクロム鋼、ＳＴＢ鋼、Ｓｉ，Ｍｎが比較的多く含まれる高張力鋼などを挙げることができる。
【００４２】
かかる合金鋼としては、たとえばＳＴＢＡ１２，ＳＴＢＡ１３、ＳＴＢＡ２０、ＳＴＢＡ２２、ＳＴＢＡ２３、ＳＴＢＡ２４、ＳＴＢＡ５、ＳＴＢＡ６などのＳＴＢ鋼、ＪＦＥ‐ＨＩＴＥＮ５９０、ＪＦＥ‐ＨＩＴＥＮ６９０、ＪＦＥ‐ＨＩＴＥＮ９８０、ＪＦＥ‐ＨＩＴＥＮ５７０Ｕ２、ＪＦＥ‐ＨＩＴＥＮ５９０Ｕ２、ＪＦＥ‐ＨＩＴＥＮ７８０ＥＸ、ＪＦＥ‐ＨＩＴＥＮ５９０Ｅ、ＪＦＥ‐ＨＩＴＥＮ５９０ＳＬ、ＪＦＥ‐ＨＹＤ９６０ＬＥなどのハイテン鋼、ＳＣｒ４１５、ＳＣｒ４２０、ＳＣｒ４４０、ＳＣｒ４４５などのクロム鋼があげられる。さらには、ＳＳ４００、ＳＳ５４０，熱間圧延軟鋼ＳＰＨＣなどの普通鋼があげられる。
【実施例】
【００４３】
以下、実施例によって本発明をより詳細に説明するが、本発明は、かかる実施例によって限定されるものではない。
【００４４】
（実施例１）
水１Ｌ中に５０％次亜リン酸（ナカライテスク株式会社製）１００ｇを溶解し、脱スケール促進剤を製造した。次いで水１Ｌ中に塩酸１０ｗｔ％と第一鉄イオン７０ｗｔ％含む酸洗浄液を調製した。次いでこの酸洗浄液に前記脱スケール促進剤を加え、次亜リン酸またはその塩が５０ｐｐｍ含有される酸洗浄液と脱スケール促進剤の混合液を製造した。さらに、この混合液に腐食抑制剤のインヒビター７１１ＮＨ−２（商品名、朝日化学工業株式会社製）を、前記混合液全量に対して、５００ｐｐｍ含有されるよう添加して、酸洗浄液組成物を得た。
【００４５】
この酸洗浄液組成物を８５℃に加熱した後この温度を維持して、合金鋼材として３ｃｍ×３ｃｍのサイズの熱間圧延後のクロム鋼（ＳＣｒ４２０／Ｃｒ：０．９〜１．２％、Ｓｉ：０．１５〜０．３５％、Ｍｎ：０．６〜０．９％）（以下、サンプルという）を浸漬して、酸洗浄し脱スケールを行った。評価は下記の方法で行った。結果は表１に示す。
【００４６】
（実施例２）
脱スケール促進添加剤として次亜リン酸を、酸洗浄液組成物中に１０ｐｐｍ含有されるように添加した他は、実施例１と同様にして、酸洗浄液組成物を製造し、サンプルを浸漬して、酸洗浄し脱スケールを行った。結果は表１に示す。
【００４７】
（実施例３）
脱スケール促進添加剤として次亜リン酸を、酸洗浄液組成物中に１０００ｐｐｍ含有されるように添加した他は、実施例１と同様にして、酸洗浄液組成物を製造し、サンプルを浸漬して、酸洗浄し脱スケールを行った。結果は表１に示す。
【００４９】
(実施例４)
脱スケール促進添加剤として次亜リン酸ナトリウムを、酸洗浄液組成物中に合計で５０ｐｐｍ含有されるように添加した他は、実施例１と同様にして、酸洗浄液組成物を製造し、サンプルを浸漬して、酸洗浄し脱スケールを行った。結果は表１に示す。
【００５０】
（実施例５）
酸洗浄液として１０％の硫酸洗浄液を用いた他は、実施例１と同様にして、酸洗浄液組成物を製造し、サンプルを浸漬して、酸洗浄し脱スケールを行った。結果は表１に示す。
【００５１】
（実施例６）
酸洗浄液として１０％のクエン酸洗浄液を用いた他は、実施例１と同様にして、酸洗浄液組成物を製造し、サンプルを浸漬して、酸洗浄し脱スケールを行った。結果は表１に示す。
【００５２】
（実施例７）
酸洗浄液として１０％のギ酸洗浄液を用いた他は、実施例１と同様にして、酸洗浄液組成物を製造し、サンプルを浸漬して、酸洗浄し脱スケールを行った。結果は表１に示す。
【００５３】
（実施例８）
酸洗浄液として１０％のグリコール酸洗浄液を用いた他は、実施例１と同様にして、酸洗浄液組成物を製造し、サンプルを浸漬して、酸洗浄し脱スケールを行った。結果は表１に示す。
【００５４】
（実施例９）
酸洗浄液として１０％のマロン酸洗浄液を用いた他は、実施例１と同様にして、酸洗浄液組成物を製造し、サンプルを浸漬して、酸洗浄し脱スケールを行った。結果は表１に示す。
【００５５】
（実施例１０）
合金鋼材として、ＳＴＢ鋼（ＳＴＢＡ２０／Ｃｒ：０．５０．８％、Ｓｉ：０．１０．５％、Ｍｎ：０．３０．６％）を用い、実施例１と同様にして製造された酸洗浄液組成物に浸漬して、酸洗浄し脱スケールを行った。結果は表１に示す。
【００５６】
（実施例１１）
ｂ合金鋼材として、ＳＴＢ鋼（ＳＴＢＡ２５／Ｃｒ：４．０６．０％、Ｓｉ：０．５％以下、Ｍｎ：０．３０．６％）を用い、実施例１と同様にして製造された酸洗浄液組成物に浸漬して、酸洗浄し脱スケールを行った。結果は表１に示す。
【００５７】
（比較例１）
脱スケール促進添加剤を用いなかった他は、実施例１と同様にして、酸洗浄液組成物を製造し、サンプルを浸漬して、酸洗浄し脱スケールを行った。結果は表１に示す。
【００５８】
（比較例２）
脱スケール促進添加剤としてチオ流酸アンモニウムを、酸洗浄液組成物中に５０ｐｐｍ含有するように添加した他は、実施例１と同様にして、酸洗浄液組成物を製造し、サンプルを浸漬して、酸洗浄し脱スケールを行った。結果は表１に示す。
【００５９】
（比較例３）
脱スケール促進添加剤としてチオ尿素を、酸洗浄液組成物中に５０ｐｐｍを含有するように添加した他は、実施例１と同様にして、酸洗浄液組成物を製造し、サンプルを浸漬して、酸洗浄し脱スケールを行った。結果は表１に示す。
【００６０】
（比較例４）
脱スケール促進添加剤を用いなかった他は、実施例６と同様にして、酸洗浄液組成物を製造し、サンプルを浸漬して、酸洗浄し脱スケールを行った。結果は表１に示す。
【００６１】
（比較例５）
脱スケール促進添加剤を用いなかった他は、実施例７と同様にして、酸洗浄液組成物を製造し、サンプルを浸漬して、酸洗浄し脱スケールを行った。結果は表１に示す。
【００６２】
（比較例６）
脱スケール促進添加剤を用いなかった他は、実施例８と同様にして、酸洗浄液組成物を製造し、サンプルを浸漬して、酸洗浄し脱スケールを行った。結果は表１に示す。
【００６３】
（比較例７）
脱スケール促進添加剤を用いなかった他は、実施例９と同様にして、酸洗浄液組成物を製造し、サンプルを浸漬して、酸洗浄し脱スケールを行った。結果は表１に示す。
【００６４】
（比較例８）
脱スケール剤を用いなかった他は、実施例１０と同様にして、酸洗浄液組成物を製造し、サンプルを浸漬して、酸洗浄し脱スケールを行った。結果は表１に示す。
【００６５】
（比較例９）
脱スケール促進添加剤を用いなかった他は、実施例１１と同様にして、酸洗浄液組成物を製造し、サンプルを浸漬して、酸洗浄し脱スケールを行った。結果は表１に示す。
【００６６】
（比較例１０）
脱スケール促進添加剤を用いなかった他は、実施例１２と同様にして、酸洗浄液組成物を製造し、サンプルを浸漬して、酸洗浄し脱スケールを行った。結果は表１に示す。
【００６７】
（評価方法）
（脱スケール時間）
サンプルを、実施例または比較例の酸洗浄液組成物に浸漬させてから表面のスケールが完全に除去されるまでの時間を目視判定で測定した。
【００６８】
（硫化水素発生量）
サンプルを、実施例または比較例の酸洗浄液組成物に浸漬させた後、サンプル表面から３ｃｍの距離で、ガス検知管Ｎｏ．１２０ＳＥ（光明理化学工業株式社製）を用いて、発生する硫化水素を計測した。
【００６９】
（白色度）
変色（黒変）の度合いを評価するため、酸洗、脱スケール後の実施例または比較例のサンプルの白色度を分光測色計（ＣＭ−５１２ｍ３Ａ、コニカミノルタ株式会社製）によりＬ値を測定した。なおＬ値が大きいほど白色度が高く変色していないことを示す。
【００７０】
（腐食量）
サンプルを浸漬させ、完全にスケールが除去された後、さらに１分間浸漬してこの浸漬前後の重量の減量を計量し、前記減量値を鋼板表面積で除して、単位表面積あたりの腐食量を算出した。
【００７１】
【表１】
0006731236.tif 000002